(57)【特許請求の範囲】
【請求項１】
合成紙または合成樹脂フィルムからなる支持体上に、ロイコ染料、顕色剤及び接着剤を含有する感熱記録層を備えた感熱記録体において、感熱記録層が接着剤としてオレフィン−アクリル酸系共重合体塩及びスチレン−ブタジエン系ラテックスを含有し、前記感熱記録層の全固形量中、前記オレフィン−アクリル酸系共重合体塩の含有割合が４．０〜２５質量％であり、前記スチレン−ブタジエン系ラテックスの含有割合が１５．０〜４０質量％であることを特徴とする感熱記録体。
【請求項２】
前記オレフィン−アクリル酸系共重合体塩の含有量が前記スチレン−ブタジエン系ラテックス１００質量部に対して１０〜１５０質量部である、請求項１に記載の感熱記録体。
【請求項３】
前記オレフィン−アクリル酸系共重合体塩及びスチレン−ブタジエン系ラテックスの含有割合の合計が感熱記録層の全固形量中２５〜５０質量％である、請求項１または２のいずれか１項に記載の感熱記録体。
【請求項４】
前記合成紙または合成樹脂フィルムからなる支持体がポリオレフィン系樹脂を含む支持体である、請求項１〜３のいずれか１項に記載の感熱記録体。
【請求項５】
前記感熱記録層上に接着剤としてアセトアセチル変性ポリビニルアルコールを含有する保護層を備えた、請求項１〜４のいずれか１項に記載の感熱記録体。
【発明の詳細な説明】
【技術分野】
【０００１】
本発明は、ロイコ染料と顕色剤との発色反応を利用した感熱記録体に関するものである。
【背景技術】
【０００２】
一般に紙、合成紙または合成樹脂フィルム等からなる支持体の少なくとも片面上に、ロイコ染料と顕色剤とを熱エネルギーによって発色反応させて記録画像を得ることができる感熱記録体は、記録装置がコンパクトでしかも安価であり、且つ保守が容易であること等の利点を有し、ファクシミリや自動券売機、科学計測機の記録用媒体としてだけでなく、ＰＯＳラベル、ＣＡＤ、ＣＲＴ医療画像用等の各種プリンター、プロッターの出力媒体として広く使用されている。これらの中で合成紙や合成樹脂フィルムを支持体として使用したものは、耐水性や画質の点で特に優れているため、食品用ラベル、医療用ラベルや、医療画像用等の各種プリンターの出力媒体として、使用量が著しく増加してきている。
【０００３】
しかしながら、合成紙等のフィルムベースは、紙ベースに比べ塗液の含浸がなく、ベース基材と感熱記録層との結着性、感熱記録層と保護層との結着性が、紙を支持体とした場合よりも低下し易い。この結着性不足による剥がれ、特に水に濡れた時の水溶性成分の溶出による基材からの剥がれ、更には、機械的外力が加わった場合には容易に剥がれが発生する。その結果、印字記録部が剥がれ、バーコード読取り機での読取り不良等の障害が発生する。
【０００４】
合成紙基材と感熱記録層との結着性を高めるために、特許文献１及び２では、感熱記録層中にスチレン−ブタジエン系共重合体を添加する感熱記録体が提案されており、結着性に優れるが、浸水時での塗膜剥がれが生じるため、更なる改良が求められている。
【先行技術文献】
【特許文献】
【０００５】
【特許文献１】特開平８−１７５００７号公報
【特許文献２】特開平９−２２６２４６号公報
【発明の概要】
【発明が解決しようとする課題】
【０００６】
本発明は、記録部及び地肌部の耐水性、耐水ブロッキング性に優れ、且つ支持体と感熱記録層との密着性、及び発色性に優れた感熱記録体を提供することを主な目的とする。
【課題を解決するための手段】
【０００７】
本発明者らは、上記課題を達成するため、合成紙または合成樹脂フィルムからなる支持体上に、ロイコ染料及び顕色剤を含有する感熱記録層を備えた感熱記録体において、感熱記録層がオレフィン−アクリル酸系共重合体塩とスチレン−ブタジエン系ラテックスを含有することによって、上記の課題が解決されることを見出した。即ち、本発明は下記の感熱記録体に係る。
【０００８】
項１：合成紙または合成樹脂フィルムからなる支持体上に、ロイコ染料、顕色剤及び接着剤を含有する感熱記録層を備えた感熱記録体において、感熱記録層が接着剤としてオレフィン−アクリル酸系共重合体塩及びスチレン−ブタジエン系ラテックスを含有することを特徴とする感熱記録体。
【０００９】
項２：前記感熱記録層の全固形量中、前記オレフィン−アクリル酸系共重合体塩の含有割合が２．５〜２５質量％であり、前記スチレン−ブタジエン系ラテックスの含有割合が１０〜４０質量％である、項１に記載の感熱記録体。
【００１０】
項３：前記オレフィン−アクリル酸系共重合体塩の含有量が前記スチレン−ブタジエン系ラテックス１００質量部に対して１０〜１５０質量部である、項１または２のいずれか１項に記載の感熱記録体。
【００１１】
項４：前記オレフィン−アクリル酸系共重合体塩及びスチレン−ブタジエン系ラテックスの含有割合の合計が感熱記録層の全固形量中２３〜５０質量％である、項１〜３のいずれか１項に記載の感熱記録体。
【００１２】
項５：前記合成紙または合成樹脂フィルムからなる支持体がポリオレフィン系樹脂を含む支持体である、項１〜４のいずれか１項に記載の感熱記録体。
【００１３】
項６：前記感熱記録層上に接着剤としてアセトアセチル変性ポリビニルアルコールを含有する保護層を備えた、項１〜５のいずれか１項に記載の感熱記録体。
【発明の効果】
【００１４】
本発明の感熱記録体は、記録部及び地肌部の耐水性、耐水ブロッキング性に優れ、且つ支持体と感熱記録層との密着性、及び発色性に優れている。
【発明を実施するための形態】
【００１５】
本発明における支持体に用いられる合成紙または合成樹脂フィルムとしては、特に制限はなく、基材としては、例えば、ポリエチレン、ポリプロピレン等のポリオレフィンフィルム、ポリスチレンフルム、ポリエチレンテレフタレート、ポリブチレンテレフタレート等のポリエステルフィルム、三酢酸セルロース等のセルロース誘導体フィルムが挙げられる。また、支持体中には顔料を含有していてもよい。例えば、ポリオレフィン系樹脂と白色無機顔料を加熱混練して、ダイから押し出し、縦方向に延伸したものの両面にポリオレフィン系樹脂と白色無機顔料からなるフィルムを片面当たり１〜２層積層し、横方向に延伸して半透明化あるいは不透明化して製造される合成紙を用いることもできる。かかる合成紙は、ポリオレフィン系樹脂を含むため、感熱記録層との密着性が依然として劣る一方、顔料によるボイドを形成するため、クッション性と断熱性を兼ね備え、発色性と画質に優れるが、感熱記録層の投錨効果が得られる反面、空隙に浸透する水を含んで耐水性を低下させることから、支持体としての用途が限られてきたが、本発明によれば、その効果を遺憾なく発揮させることができ、好ましく用いることができる。
【００１６】
本発明における感熱記録層は、オレフィン−アクリル酸系共重合体塩とスチレン−ブタジエン系ラテックスを含有し、支持体上に形成されている。これにより、優れた耐水性、耐水ブロッキング性及び支持体と感熱記録層との密着性を得ることができる。
【００１７】
本発明に用いられるオレフィン−アクリル酸系共重合体塩は、オレフィン部分の疎水性が高いため、高い耐水性を発揮できる。また、オレフィン−アクリル酸系共重合体塩のカルボキシ基部分は、フィルムとの密着性に優れ、高い結着性を発揮することができる。
【００１８】
オレフィン−アクリル酸系共重合体塩におけるオレフィン成分としては、例えば、エチレン、プロピレン、ブチレン、イソブチレン等が挙げられる。これらのなかでも、エチレン−アクリル酸共重合体樹脂が、耐水性、密着性の観点から好ましく用いられる。オレフィン−アクリル酸共重合体塩中のオレフィン成分の比率は、５０〜９０ｍｏｌ％程度が好ましい。
【００１９】
オレフィン−アクリル酸系共重合体塩の分子量は、２万〜２０万が好ましく、３万〜１５万がより好ましい。分子量を２万以上とすることにより、耐水性、密着性を向上できる。一方、分子量を２０万以下とすることにより、成膜性に優れ、密着性を向上できる。
【００２０】
オレフィン−アクリル酸系共重合体塩の塩としては、リチウム、カリウム、ナトリウム等のアルカリ金属塩やアンモニウム塩等が挙げられる。これらのなかでも、水分散性、耐水性を向上する観点からアンモニウム塩が好ましい。
【００２１】
オレフィン−アクリル酸系共重合体塩の含有割合は、感熱記録層の全固形量中２．５〜２５質量％が好ましく、４．０〜２５質量％がより好ましい。２．５質量％以上とすることにより、耐水性を向上できる。一方、２５質量％以下とすることにより、発色性を向上できる。
【００２２】
オレフィン−アクリル酸系共重合体塩は、例えば、三井化学株式会社製のケミパールＳ１００、Ｓ６５０、Ｓ７５Ｎ等、東邦化学工業株式会社製のハイテックＳ３１２１、Ｓ８５１２等として市販されており、エマルションの状態で容易に入手し利用することができる。
【００２３】
本発明に用いられるスチレン−ブタジエン系ラテックスとしては、ブタジエン単量体の含有割合が全単量体の固形分量中２０〜４５質量％、且つゲル含有率が７０〜８５％であるラテックスが好ましい。ブタジエンの共重合率を２０質量％以上とすることにより、成膜性を向上できる。一方、４５質量％以下とすることにより、凝集力を高めて、ドライピック強度を向上することができる。また、ゲル含有率を７０％以上とすることにより、接着力を向上できる。また、スチレン−ブタジエン系ラテックスを構成するスチレン単量体の含有割合は、ラテックスの安定性を高める観点から、４０〜７０質量％程度が好ましい。
【００２４】
本発明に用いられるスチレン−ブタジエン系ラテックスは、スチレンとブタジエンを主構成モノマーとするが、更に変性を目的とする各種不飽和カルボン酸単量体の少なくとも１種を単量体組成物に含むことができる。かかる不飽和カルボン酸単量体の具体例としては、例えばイタコン酸、マレイン酸、アクリル酸、メタクリル酸、フマル酸、ジカルボン酸無水物、ジカルボン酸モノアルキルエステル等が挙げられる。これらの単量体を０．５〜１０質量％の割合で単量体組成中に含有せしめるのが望ましい。更に、スチレン−ブタジエン系ラテックス単量体組成には、他のオレフィン系単量体を含有せしめることができ、かかる単量体の具体例としては、例えばα−メチルスチレン、ビニルトルエン、ジメチルスチレン等の芳香族ビニル単量体、メチルアクリレート、エチルアクリレート、ブチルアクリレート、２−エチルヘキシルアクリレート、ラウリルアクリレート、２−ヒドロキシエチルアクリレート、２−ヒドロキシプロピルアクリレート等のアクリレート系単量体、メチルメタクリレート、エチルメタクリレート、２−ヒドロキシエチルメタクリレート、２−ヒドロキシプロピルメタクリレート等のメタクリレート系単量体、グリシジルアクリレート、グリシジルメタクリレート等のグリシジル基を含有する単量体等が挙げられる。これらの単量体は本発明の効果を阻害しない範囲で、０〜３５質量％程度使用することができる。
【００２５】
スチレン−ブタジエン系ラテックスの製造方法については特に限定されるものではなく、例えば連続乳化重合、一括乳化重合等、公知の乳化重合法が採用でき、またその際に各種公知の乳化剤、連鎖移動剤、重合開始剤、電解質、キレート化剤等、一般の乳化重合に用いられる添加剤が適宜使用でき、更に重合温度も高温あるいは低温のいずれを選ぶこともできる。
【００２６】
スチレン−ブタジエン系ラテックスの含有割合は、感熱記録層の全固形量中１０〜４０質量％であることが好ましく、より好ましくは１５．０〜４０質量％である。１０質量％以上とすることにより密着性を向上できる。一方、４０質量％以下とすることにより、発色性を向上できる。
【００２７】
オレフィン−アクリル酸系共重合体塩及びスチレン−ブタジエン系ラテックスの含有割合の合計は、感熱記録層の全固形量中、２３〜５０質量％が好ましく、２５〜５０質量％がより好ましく、３０〜４５質量％が更に好ましい。２３質量％以上とすることにより、耐水性、耐水ブロッキング性及び密着性を向上できる。一方、５０質量％以下とすることにより、発色性を向上できる。
【００２８】
感熱記録層におけるスチレン−ブタジエン系ラテックスに対するオレフィン−アクリル酸系共重合体塩の含有量は、スチレン−ブタジエン系ラテックス１００質量部に対して、１０〜１５０質量部であることが好ましく、より好ましくは３０〜１５０質量部、更に好ましくは１００〜１５０質量部である。オレフィン−アクリル酸系共重合体塩を１０質量部以上とすることにより、耐水性、耐水ブロッキング性を向上できる。一方、１５０質量部以下とすることにより、発色性を向上でき、密着性について相乗効果が得られる。
【００２９】
本発明で感熱記録層に使用する接着剤は、オレフィン−アクリル酸系共重合体塩とスチレン−ブタジエン系ラテックスであるが、必要に応じて、本発明の効果を損なわない範囲で各種公知のその他の接着剤を使用してもよい。その他の接着剤としては、例えば、酸化澱粉、酸変性澱粉、リン酸エステル化澱粉、酵素変性澱粉、カチオン変性澱粉、エステル化澱粉、エーテル化澱粉及び酢酸ビニル変性グラフト化澱粉等の澱粉類、メチルセルロース、エチルセルロース、カルボキシメチルセルロース、メトキシセルロース、ヒドロキシエチルセルロース及びヒドロキシプロピルメチルセルロース等のセルロース誘導体、完全（または部分）鹸化ポリビニルアルコール、珪素変性ポリビニルアルコール、ジアセトン変性ポリビニルアルコール、カルボキシ変性ポリビニルアルコール、アセトアセチル変性ポリビニルアルコール等のポリビニルアルコール類、ポリアクリル酸ソーダ、ポリアクリルアミド、ポリビニルピロリドン、アクリル酸アミド・アクリル酸エステル共重合体、アクリル酸アミド・アクリル酸エステル・メタクリル酸共重合体、スチレン・無水マレイン酸共重合体アルカリ塩、イソブチレン・無水マレイン酸共重合体アルカリ塩、アルギン酸ソーダ、ゼラチン、カゼイン等の水溶性接着剤、ポリ酢酸ビニル、ポリウレタン、ポリアクリル酸、ポリアクリル酸エステル、ポリブチルメタクリレート、塩化ビニル・酢酸ビニル共重合体、エチレン・酢酸ビニル共重合体、スチレン・ブタジエン・アクリル系共重合体等のラテックス等の水分散性接着剤が挙げられる。
【００３０】
本発明において、感熱記録層に含有されるロイコ染料と顕色剤としては各種公知のものが使用できる。例えば、黒色発色を与えるロイコ染料としては、３−ジエチルアミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−エチル−Ｎ-イソアミルアミノ）−６−メチル−７−アリニノフルオラン、３−（Ｎ−エチル−ｐ−トルイジノ）−６−メチル−７−アニリノフルオラン、３−ピロリジノ−６−メチル−７−アニリノフルオラン、３−ジエチルアミノ−７−（ｍ−トリフルオロメチルアニリノ）フルオラン、３−（Ｎ−イソアミル−Ｎ−エチルアミノ）−７−（ｏ−クロロアニリノ）フルオラン、３−（Ｎ−エチル−Ｎ−２−テトラヒドロフルフリルアミノ）−６−メチル−７−アニリノフルオラン、３−ジエチルアミノ−６−クロロ−７−アニリノフルオラン、３−（Ｎ−ｎ−ヘキシル−Ｎ−エチルアミノ）−６−メチル−７−アニリノフルオラン、３−〔Ｎ−（３−エトキシプロピル）−Ｎ−エチルアミノ〕−６−メチル−７−アニリノフルオラン、３−〔Ｎ−（３−エトキシプロピル）−Ｎ−メチルアミノ〕−６−メチル−７−アニリノフルオラン、３−ジエチルアミノ−７−（２−クロロアニリノ）フルオラン、３−ジ（ｎ−ブチルアミノ）−７−（２−クロロアニリノ）フルオラン等の少なくとも１種を用いることができる。また、必要に応じて、ロイコ染料としては、黒とは異なる色調に発色する、例えば赤、赤紫、オレンジ、青、緑等の発色色調を与えるロイコ染料を使用してもよい。
【００３１】
本発明で使用されるロイコ染料は、これらに限定されるものではなく、２種以上を併用することもできる。かかるロイコ染料の含有割合は、感熱記録層の全固形量中３〜３０質量％程度である。
【００３２】
本発明において、ロイコ染料を固体微粒子状態として使用する場合、ロイコ染料を、水を分散媒体として、サンドグラインダー、アトライター、ボールミル、コボーミル等の各種湿式粉砕機によって粉砕し、これをポリアクリルアミド、ポリビニルピロリドン、ポリビニルアルコール、スルホン変性ポリビニルアルコール等の変性ポリビニルアルコール、メチルセルロース、カルボキシメチルセルロース、ヒドロキシプロピルメチルセルロース、スチレン−無水マレイン酸共重合体塩及びそれらの誘導体等の水溶性合成高分子化合物のほか、必要に応じて界面活性剤、消泡剤等と共に分散媒体中に分散させて分散液とし、この分散液を感熱記録層用塗液の調製に用いることができる。
【００３３】
また、ロイコ染料を溶剤に溶解した後、この溶液を水中で上記水溶性高分子を安定化剤として乳化分散後、この乳化液から溶剤を蒸発させロイコ染料を固体微粒子化して使用することもできる。いずれの場合も固体微粒子状態で使用するロイコ染料の分散粒子の平均粒子径は、適切な発色感度を得るために０．２〜３．０μｍであることが好ましく、より好ましくは０．３〜１．０μｍである。
【００３４】
本発明においては、ロイコ染料の使用方法として、上記固体微粒子状態で使用する以外に、有機高分子とロイコ染料とからなる複合粒子としても使用することができる。複合粒子の作製については、公知の方法により可能である。例えば、前記有機高分子がポリウレア及びポリウレア−ポリウレタンの少なくとも１種である複合粒子の作製方法について記載する。上記複合粒子は、ロイコ染料、並びに重合によりポリウレア及びポリウレア−ポリウレタンの少なくとも１種を形成する高分子形成性原料を、１００℃以下の沸点を有する水不溶性有機溶剤に溶解混合し、この有機溶剤溶液をポリビニルアルコール等の親水性保護コロイド溶液中に平均粒子径が０．５〜３μｍ程度となるように乳化分散し、更に必要によりポリアミン等の反応性物質を混合後、この乳化分散液を加熱して前記有機溶剤を揮発除去し、その後、前記高分子形成性原料を高分子化することにより調製されたもの、或いは前記ロイコ染料を高分子形成性原料に溶解し、この溶解液を前述の方法で平均粒子径が０．５〜３μｍ程度に乳化分散後、前記高分子形成性原料を高分子化することにより調製される。
【００３５】
本発明において、感熱記録層に使用される顕色剤としては、各種公知の化合物を使用することができる。かかる顕色剤の具体例としては、例えば、４−ｔｅｒｔ−ブチルフェノール、４−アセチルフェノール、４−ｔｅｒｔ−オクチルフェノール、４，４’−ｓｅｃ−ブチリデンジフェノール、４−フェニルフェノール、４，４’−ジヒドロキシジフェニルメタン、２，２’−ビス（４−ヒドロキシフェニル）プロパン、４，４’−イソプロピリデンジフェノール、４，４’−シクロヘキシリデンジフェノール、１，１−ビス（４−ヒドロキシフェニル）−１−フェニルエタン、４，４’−ジヒドロキシジフェニルサルファイド、４，４’−チオビス（３−メチル−６−ｔｅｒｔ−ブチルフェノール）、４，４’−ジヒドロキシジフェニルスルホン、２，４’−ジヒドロキシジフェニルスルホン、４−ヒドロキシ−４’−イソプロポキシジフェニルスルホン、４−ヒドロキシ−４’−アリルオキシジフェニルスルホン、及びビス（３−アリル−４−ヒドロキシフェニル）スルホン、ビス（ｐ−ヒドロキシフェニル）酢酸ブチル、ビス（ｐ−ヒドロキシフェニル）酢酸メチル等のフェノール性化合物、４−ヒドロキシベンゾフェノン、４−ヒドロキシフタル酸ジメチル、４−ヒドロキシ安息香酸メチル、４−ヒドロキシ安息香酸プロピル、４−ヒドロキシ安息香酸−ｓｅｃ−ブチル、４−ヒドロキシ安息香酸フェニル、４−ヒドロキシ安息香酸ベンジル、４−ヒドロキシ安息香酸トリル、４−ヒドロキシ安息香酸クロロフェニル、４，４’−ジヒドロキシジフェニルエーテル等のフェノール性化合物、または安息香酸、ｐ−ｔｅｒｔ−ブチル安息香酸、トリクロル安息香酸、テレフタル酸、サリチル酸、３−ｔｅｒｔ−ブチルサリチル酸、３−イソプロピルサリチル酸、３−ベンジルサリチル酸、３−（α−メチルベンジル）サリチル酸、３，５−ジ−ｔｅｒｔ−ブチルサリチル酸等の芳香族カルボン酸、及びこれらフェノール性化合物、芳香族カルボン酸と例えば亜鉛、マグネシウム、アルミニウム、カルシウム等の多価金属との塩等の有機酸性物質、Ｎ−ｐ−トルエンスルホニル−Ｎ’−３−（ｐ−トルエンスルホニルオキシ）フェニルウレア、Ｎ−（ｐ−トルエンスルホニル）−Ｎ’−（ｐ−ブトキシカルボイル）ウレア、Ｎ−ｐ−トルエンスルホニル−Ｎ’−フェニルウレア、４，４’−（３−（トシル）ウレイド）ジフェニルメタン、４，４’−（３−（トシル）ウレイド）ジフェニルエーテル、４，４’−（３−（トシル）ウレイド）ジフェニルスルホン等のウレア化合物、下記一般式（１）で表されるジフェニルスルホン誘導体、下記一般式（２）で表されるウレアウレタン誘導体等が挙げられる。
【００３６】
【化１】
0005861548.tif 000002
一般式（１）
（式中、ｎ＝１〜７）
【００３７】
【化２】
0005861548.tif 000003
一般式（２）
【００３８】
本発明において、感熱記録層中のロイコ染料と顕色剤の使用比率は用いるロイコ染料と顕色剤の種類に応じて適宜選択すべきもので、特に限定するものではないが、一般にロイコ染料１質量部に対して１〜７質量部程度、好ましくは１〜４質量部程度の顕色剤が使用される。これらの物質を含む塗液の調製は、一般に水を分散媒体とし、ボールミル、アトライター、サンドミル等の撹拌、粉砕機によりロイコ染料と顕色剤とを一緒に、または別々に分散する等して塗液として調製される。
【００３９】
更に、目的に応じて増感剤を併用することもできる。増感剤の具体例としては、例えばステアリン酸アミド、メトキシカルボニル−Ｎ−ステアリン酸ベンズアミド、Ｎ−ベンゾイルステアリン酸アミド、Ｎ−エイコサン酸アミド、エチレンビステアリン酸アミド、ベヘン酸アミド、メチレンビスステアリン酸アミド、Ｎ−メチロールステアリン酸アミド、テレフタル酸ジベンジル、テレフタル酸ジメチル、テレフタル酸ジオクチル、ｐ−ベンジルオキシ安息香酸ベンジル、１−ヒドロキシ−２−ナフトエ酸フェニル、２−ナフチルベンジルエーテル、ｍ−ターフェニル、シュウ酸ジベンジル、シュウ酸−ジ−ｐ−メチルベンジル、シュウ酸−ジ−ｐ−クロロベンジル、ｐ−ベンジルビフェニル、トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（２−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、ｐ−ジ（ビニルオキシエトキシ）ベンゼン、１−イソプロピルフェニル−２−フェニルエタン等が例示される。これらの増感剤の使用量は特に限定されないが、一般に顕色剤１質量部に対して４質量部以下程度の範囲で調節するのが望ましい。
【００４０】
また、所望の効果を損なわない限り、保存性改良剤を併用することもできる。これにより記録像の保存性を高めることができる。かかる保存性改良剤の具体例としては、例えば２，２’−メチレンビス（４−メチル−６−ｔｅｒｔ−ブチルフェノール）、２，２’−エチレンビス（４−メチル−６−ｔｅｒｔ−ブチルフェノール）２，２’−メチレンビス（４−エチル−６−ｔｅｒｔ−ブチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（４−メチル−６−ｔｅｒｔ−ブチルフェノール）、２，２’−エチリデンビス（４−エチル−６−ｔｅｒｔ−ブチルフェノール）、２，２’−（２，２−プロピリデン）ビス（４，６−ジ−ｔｅｒｔ−ブチルフェノール）、２，２’−メチレンビス（４−メトキシ−６−ｔｅｒｔ−ブチルフェノール）、２，２’−メチレンビス（６−ｔｅｒｔ−ブチルフェノール）、４，４’−チオビス（３−メチル−６−ｔｅｒｔ−ブチルフェノール）、４，４’−チオビス（２−メチル−６−ｔｅｒｔ−ブチルフェノール）、４，４’−チオビス（５−メチル−６−ｔｅｒｔ−ブチルフェノール）、４，４’−チオビス（２−クロロ−６−ｔｅｒｔ−ブチルフェノール）、４，４’−チオビス（２−メトキシ−６−ｔｅｒｔ−ブチルフェノール）、４，４’−チオビス（２−エチル−６−ｔｅｒｔ−ブチルフェノール）、４，４’−ブチリデンビス（６−ｔｅｒｔ−ブチル−ｍ−クレゾール）、１−〔α−メチル−α−（４’−ヒドロキシフェニル）エチル〕−４−〔α’，α’−ビス（４”−ヒドロキシフェニル）エチル〕ベンゼン、１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタン、トリス(２、６−ジメチル−４−ｔｅｒｔ−ブチル−３−ヒドロキシベンジル)イソシアヌレート、４，４’−チオビス（３−メチルフェノール）、４，４’−ジヒドロキシ−３，３’，５，５’−テトラブロモジフェニルスルホン、４，４’−ジヒドロキシ−３，３’，５，５’−テトラメチルジフェニルスルホン、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ−３，５−ジメチルフェニル）プロパン等のヒンダードフェノール化合物、Ｎ，Ｎ’−ジ−２−ナフチル−ｐ−フェニレンジアミン、２，２’−メチレンビス（４，６−ジ−ｔｅｒｔ−ブチルフェニル）リン酸ソーダ等が挙げられる。
【００４１】
本発明においては、感熱記録層の白色度向上、及び画像の均一性向上のために、白色度が高く、平均粒径が１０μｍ以下の微粒子顔料を感熱記録層に含有させることもできる。例えば、炭酸カルシウム、炭酸マグネシウム、カオリン、クレー、タルク、焼成クレー、シリカ、珪藻土、合成珪酸アルミニウム、酸化亜鉛、酸化チタン、水酸化アルミニウム、硫酸バリウム、表面処理された炭酸カルシウムやシリカ等の無機顔料、並びに尿素−ホルマリン樹脂、スチレン−メタクリル酸共重合樹脂、ポリスチレン樹脂等の有機顔料が使用できる。顔料の配合量は、発色濃度を低下させない程の量、即ち感熱記録層の全固形分に対して５０質量％以下であることが好ましい。
【００４２】
また、感熱記録層の耐水性を向上させるために、接着剤を三次元硬化させるための架橋剤を感熱記録層中に含有させることができる。架橋剤の具体例としては、例えば、グリオキザール等のアルデヒド系化合物、ポリエチレンイミン等のポリアミン系化合物、エポキシ系化合物、ポリアミド樹脂、メラミン樹脂、ジメチロールウレア化合物、アジリジン化合物、ブロックイソシアネート化合物、カルボン酸ジヒドラジド系化合物、グリオキシル酸ナトリウム、ジ（グリオキシル酸カルシウム）またはグリオキシル酸アンモニウム並びに過硫酸アンモニウムや塩化第二鉄、及び塩化マグネシウム、四硼酸ソーダ、四硼酸カリウム等の無機化合物または硼酸、硼酸トリエステル、硼素系ポリマー等が挙げられる。架橋剤は１種単独で用いてもよく、２種以上を併用してもよい。架橋剤の含有割合は、感熱記録層の全固形量中１〜１０質量％の範囲で用いることが好ましい。
【００４３】
本発明において、感熱記録層を構成する他の成分材料として、必要により、ワックス類、金属石鹸、蛍光染料、撥油剤、消泡剤、粘度調節剤等の助剤を含有させることができる。
【００４４】
感熱記録層に添加されるワックスとしては、パラフィンワックス、カルナバロウワックス、マイクロクリスタリンワックス、ポリオレフィンワックス、及びポリエチレンワックス等のワックス類、並びに例えばステアリン酸アミド、エチレンビスステアリン酸アミド等の高級脂肪酸アミド、高級脂肪酸エステル、及びその誘導体等を挙げることができる。
【００４５】
感熱記録層に添加される金属石鹸としては、高級脂肪酸多価金属塩、例えばステアリン酸亜鉛、ステアリン酸アルミニウム、ステアリン酸カルシウム、及びオレイン酸亜鉛等を挙げることができる。また、白紙部の色調調節のために有色染料及び／または有色顔料を感熱記録層中に含有させることもできる。
【００４６】
本発明においては、より製品の付加価値を高めるため、多色感熱記録材料とすることもできる。一般に多色感熱記録体は、加熱温度の差、または熱エネルギーの差を利用する試みであり、一般に、支持体上に異なる色調に発色する高温発色層と低温発色層を順次積層して構成されたものであってこれらを大別すると消色型と加色型の２種類、マイクロカプセルを用いた方法及び有機高分子とロイコ染料からなる複合粒子を使用して多色感熱記録材料を製造する方法がある。
【００４７】
本発明では、接着剤を含有する保護層を感熱記録層上に備えていることが好ましい。保護層は、従来から公知の感熱記録体に使用されている保護層を利用できる。保護層には、サーマルヘッドに対するスティッキングを防止する目的で、ポリオレフィンワックス、ステアリン酸亜鉛のような滑剤を添加することが好ましく、紫外線吸収剤を含むこともできる。また、光沢のある保護層を設けることにより、製品の付加価値を高めることもできる。
【００４８】
保護層は、接着剤として水溶性接着剤及び水分散性接着剤のいずれの水性接着剤も使用することができる。水溶性接着剤としては、例えば、完全鹸化または部分鹸化ポリビニルアルコール、アセトアセチル変性ポリビニルアルコール、ジアセトン変性ポリビニルアルコール、カルボキシ変性ポリビニルアルコール、珪素変性ポリビニルアルコール等のポリビニルアルコール、ヒドロキシエチルセルロース、メチルセルロース、カルボキシメチルセルロース等のセルロース系樹脂、ゼラチン、カゼイン、スチレン・無水マレイン酸共重合体のアルカリ塩、エチレン・アクリル酸共重合体のアルカリ塩、スチレン・アクリル酸共重合体のアルカリ塩等が挙げられる。水分散性接着剤としては、例えば、スチレン−ブタジエン系ラテックス、アクリル系ラテックス、ウレタン系ラテックス等のラテックスが挙げられる。これらの中でも、重合度５００〜３０００のアセトアセチル変性ポリビニルアルコールは、耐水性に優れ、表面のバリア性を向上させ、耐薬品性等の保存性を向上させることができるため、好ましく用いられる。重合度５００以上とすることにより耐水性をより一層向上できる。一方、重合度３０００以下とすることにより、保護層用塗液中に均一に溶解して塗布欠陥をなくし、バリア性を向上できる。
【００４９】
保護層中の接着剤の含有割合は、保護層の全固形量中１５〜５０質量％程度が好ましく、１５〜４５質量％程度がより好ましい。１５質量％以上とすることにより、耐水性、バリア性を向上でき、更に表面強度を高めて紙粉を減らすことができる。一方、５０質量％以下とすることにより、スティッキングを防止できる。
【００５０】
保護層は、更に顔料を含有することもできる。顔料としては、例えば、炭酸カルシウム、酸化亜鉛、酸化アルミニウム、二酸化チタン、無定形シリカ、合成マイカ、水酸化アルミニウム、硫酸バリウム、タルク、カオリン、クレー、焼成カオリン等の無機顔料、ナイロン樹脂フィラー、尿素・ホルマリン樹脂フィラー、生澱粉粒子等の有機顔料が挙げられる。
【００５１】
保護層中の顔料の含有割合は、保護層の全固形量中１０〜８０質量％程度が好ましく、１０〜７０質量％程度がより好ましい。１０質量％以上とすることにより、サーマルヘッドとの滑りを高めて、スティッキングを防止でき、ヘッド粕の発生を抑制できる。一方、８０質量％以下とすることにより、バリア性を向上できる。
【００５２】
保護層には、各種助剤を含有させることができる。助剤としては、例えばステアリン酸亜鉛、ステアリン酸カルシウム、ポリエチレンワックス、カルナバロウ、パラフィンワックス、エステルワックス等の滑剤、アルキルベンゼンスルホン酸ナトリウム、ジオクチルスルホコハク酸ナトリウム、スルホン変性ポリビニルアルコール、ポリアクリル酸ナトリウム等の界面活性剤、消泡剤、カリミョウバンや酢酸アルミニウム等の水溶性多価金属塩、疎水性ポリカルボン酸共重合物、紫外線吸収剤、蛍光染料、着色染料、離型剤、酸化防止剤等が挙げられる。助剤の使用量は、広い範囲から適宜設定することができる。
【００５３】
保護層の耐水性を一層向上させるために、接着剤を三次元硬化させるための架橋剤を保護層中に含有させることができる。架橋剤としては、例えば、グリオキザール等のアルデヒド系化合物、ポリエチレンイミン等のポリアミン系化合物、ジアルデヒド澱粉、エポキシ系化合物、ポリアミド樹脂、メラミン樹脂、ジメチロールウレア化合物、アジリジン化合物、ブロックイソシアネート化合物、カルボン酸ジヒドラジド系化合物、グリオキシル酸ナトリウム、ジ（グリオキシル酸カルシウム）またはグリオキシル酸アンモニウム並びに過硫酸アンモニウムや塩化第二鉄、及び塩化マグネシウム、四硼酸ソーダ、四硼酸カリウム等の無機化合物または硼酸、硼酸トリエステル、硼素系ポリマー等が挙げられる。架橋剤は、１種単独で用いてもよく、２種以上を併用してもよい。架橋剤は、保護層の全固形量中０．１〜１０質量％の範囲で用いることが好ましい。
【００５４】
感熱記録層及び保護層の形成方法については、特に限定されず、例えばエアナイフコーティング、バリバーブレードコーティング、ピュアブレードコーティング、ロッドブレードコーティング、ショートドウェルコーティング、カーテンコーティング、ダイコーティング等の適当な塗布方法により、支持体上に感熱記録層用塗液を塗布及び乾燥して感熱記録層を形成し、感熱記録層上に保護層用塗液を塗布及び乾燥して保護層を形成するか、感熱記録層用塗液と保護層用塗液を同時に塗布及び乾燥して感熱記録層と保護層を形成することができる。各層を形成し終えた後、また全ての層を形成し終えた後の任意の過程でスーパーカレンダー等による平滑化処理を施すこともできる。
【００５５】
感熱記録層用塗液は、一般に水を分散媒体とし、ロイコ染料の分散液、顕色剤の分散液、特定の接着剤、必要により顔料、助剤を、混合することにより調製される。保護層用塗液は、一般に水を媒体として、接着剤と必要により顔料、助剤等を混合することにより調製される。感熱記録層用塗液の塗布量は、乾燥重量で２〜１２ｇ／ｍ２程度、好ましくは２〜１０ｇ／ｍ２程度である。保護層用塗液の塗布量は、乾燥重量で０．５〜７．０ｇ／ｍ２程度、好ましくは０．８〜６．０ｇ／ｍ２程度の範囲で調節される。なお、感熱記録層、保護層は必要に応じて２層以上に分けることができ、各層の組成、塗布量を変えることができる。
【００５６】
本発明においては、感熱記録体の付加価値を高めるために、これに更に加工を施し、より高い機能を付与した感熱記録体とすることができる。例えば、裏面に粘着剤、再湿接着剤、ディレードタック型の粘着剤等の塗布加工を施すことにより粘着紙、再湿接着紙、ディレードタック紙として使用することができる。あるいは磁気加工を施すことにより裏面に磁気記録可能な層を有する感熱記録体とすることもできる。特に、粘着加工、及び磁気加工を施したものは感熱ラベルや、感熱磁気乗車券等の用途に有用である。また、裏面を利用して、これに熱転写用紙、インクジェット用紙、ノーカーボン用紙、静電記録紙、ゼログラフィ用紙としての機能を付与し、両面記録が可能な記録材料とすることもできる。勿論、両面感熱記録体とすることもできる。
【実施例】
【００５７】
本発明を実施例により更に詳しく説明するが、本発明はこれらにより限定されるものではない。なお、特に断わらない限り、「部」及び「％」は、それぞれ「質量部」及び「質量％」を示す。
【００５８】
実施例１
・ロイコ染料分散液（Ａ液）の調製
３−ジ（ｎ−ブチル）アミノ−６−メチル−７−アニリノフルオラン１００部、鹸化度６０モル％、重合度２００のポリビニルアルコールの２０％水溶液５０部、及び水１００部からなる組成物を、サンドミルによりレーザ回折式粒度分布測定装置ＳＡＬＤ２２００（島津製作所社製）によるメジアン径が０．５μｍとなるように処理してロイコ染料分散液を得た。得られたロイコ染料分散液を、以下、Ａ液ともいう。
【００５９】
・顕色剤分散液（Ｂ液）の調製
Ｎ−ｐ−トルエンスルホニル−Ｎ’−３−（ｐ−トルエンスルホニルオキシ）フェニルウレア１００部、スルホン変性ポリビニルアルコール（商品名：ゴーセランＬ−３２６６、日本合成化学社製）の２０％水溶液５０部、及び水１００部からなる組成物を、サンドミルによりレーザ回折式粒度分布測定装置ＳＡＬＤ２２００（島津製作所社製）によるメジアン径が１．０μｍとなるように処理して顕色剤分散液を得た。得られた顕色剤分散液を、以下、Ｂ液ともいう。
【００６０】
・増感剤分散液（Ｃ液）の調製
１，２−ジ（３−メチルフェノキシ）エタン１００部、スルホン変性ポリビニルアルコール（商品名：ゴーセランＬ−３２６６、前出）の２０％水溶液５０部、及び水１００部からなる組成物を、サンドミルによりレーザ回折式粒度分布測定装置ＳＡＬＤ２２００（島津製作所社製）によるメジアン径が１．０μｍとなるように処理して増感剤分散液を得た。得られた増感剤分散液を、以下、Ｃ液ともいう。
【００６１】
・感熱記録層用塗液の調製
Ａ液３０部、Ｂ液８０部、Ｃ液４０部、微粒子無定形シリカ（商品名：Ｎｉｐｓｉｌ  Ｅ−７４３、東ソー・シリカ社製）４．５部、スチレン−ブタジエン系ラテックス（商品名：スマーテックスＰＡ−９２８１、固形分濃度４８％、日本Ａ＆Ｌ社製）４０部、オレフィン−アクリル酸系共重合体塩（商品名：ハイテックＳ−３１２１、エチレン−アクリル酸共重合体アンモニア塩の水性ディスパージョン、固形分濃度２５％、東邦化学工業株式会社製）２５部、ジオクチルスルホコハク酸ナトリウム塩の１０％水溶液０．５部、アジピン酸ジヒドラジド０．５部、及び水１００部からなる組成物を混合して感熱記録層用塗液を得た。
【００６２】
・カオリン分散液（Ｄ液）の調製
カオリン〔商品名：ＵＷ−９０（登録商標）、ＢＡＳＦ社製〕５０部、微粒子無定形シリカ（商品名：ミズカシールＰ−５２７、水澤化学工業社製）４部、ポリアクリル酸ナトリウムの４０％水溶液（商品名：アロンＴ−５０、東亞合成社製）０．４部、及び水８０部からなる組成物を混合し、カオリン分散液を得た。得られたカオリン分散液を、以下、Ｄ液ともいう。
【００６３】
・保護層用塗液の調製
Ｄ液１３５部、アセトアセチル変性ポリビニルアルコール（商品名：ゴーセファイマーＺ−２００、重合度１０００、日本合成化学工業社製）の１０％水溶液２５０部、ステアリン酸亜鉛水分散液（商品名：ハイドリンＺ−８−３６、固形分濃度３６％、中京油脂社製）２０部、アイオノマー型ウレタン系樹脂ラテックス〔商品名：ハイドラン（登録商標）ＡＰ−３０Ｆ、ＤＩＣ社製、固形分濃度２０％〕４５部、ジオクチルスルホコハク酸ナトリウム塩の１０％水溶液０．５部からなる組成物を混合して保護層用塗液を得た。
【００６４】
・感熱記録体の作製
ポリオレフィン系樹脂と炭酸カルシウムを加熱混練して、ダイから押し出し、縦方向に延伸したものの両面にポリオレフィン系樹脂と炭酸カルシウムからなるフィルムを積層し、横方向に延伸して不透明化して製造される合成紙（商品名：ユポＦＰＧ９５、紙厚９５μｍ、ユポコーポレーション社製）の一方の面に、感熱記録層用塗液を乾燥後の重量が５．０ｇ／ｍ２となるように塗布及び乾燥して感熱記録層を形成し、その上に保護層用塗液を乾燥後の重量が２．５ｇ／ｍ２となるように塗布及び乾燥して保護層を形成した後、スーパーキャレンダーを施し、感熱記録体を得た。
【００６５】
実施例２（参考例）
実施例１の感熱記録層用塗液の調製において、オレフィン−アクリル酸系共重合体塩の量を２５部に代えて１４部とした以外は、実施例１と同様にして感熱記録体を得た。
【００６６】
実施例３（参考例）
実施例１の感熱記録層用塗液の調製において、スチレン−ブタジエン系ラテックスの量を４０部に代えて２４部とした以外は、実施例１と同様にして感熱記録体を得た。
【００６７】
実施例４
実施例１の感熱記録層用塗液の調製において、スチレン−ブタジエン系ラテックスの量を４０部に代えて１００部とした以外は、実施例１と同様にして感熱記録体を得た。
【００６８】
実施例５
実施例１の感熱記録層用塗液の調製において、オレフィン−アクリル酸系共重合体塩の量を２５部に代えて１００部とした以外は、実施例１と同様にして感熱記録体を得た。
【００６９】
実施例６（参考例）
実施例１の感熱記録層用塗液の調製において、オレフィン−アクリル酸系共重合体塩の量を２５部に代えて５部とした以外は、実施例１と同様にして感熱記録体を得た。
【００７０】
実施例７（参考例）
実施例１の感熱記録層用塗液の調製において、スチレン−ブタジエン系ラテックスの量を４０部に代えて３０部とし、オレフィン−アクリル酸系共重合体塩の量を２５部に代えて５０部とした以外は、実施例１と同様にして感熱記録体を得た。
【００７１】
実施例８
実施例１の保護層用塗液の調製において、アセトアセチル変性ポリビニルアルコールの１０％水溶液の代わりに、完全鹸化ポリビニルアルコール（商品名：ＰＶＡ−１１０、重合度１０００、クラレ社製）の１０％水溶液を用いた以外は、実施例１と同様にして感熱記録体を得た。
【００７２】
実施例９
実施例１の感熱記録層用塗液の調製において、スチレン−ブタジエン系ラテックスの量を４０部に代えて７０部とし、オレフィン−アクリル酸系共重合体塩の量を２５部に代えて８０部とした以外は、実施例１と同様にして感熱記録体を得た。
【００７３】
比較例１
実施例１の感熱記録層用塗料の調製において、オレフィン−アクリル酸系共重合体塩を使用しなかった以外は、実施例１と同様にして感熱記録体を得た。
【００７４】
比較例２
実施例１の感熱記録層用塗料の調製において、オレフィン−アクリル酸系共重合体塩の量を２５部に代えて８０部とし、スチレン−ブタジエン系ラテックスを使用しなかった以外は、実施例１と同様にして感熱記録体を得た。
【００７５】
比較例３
実施例１の感熱記録層用塗液の調製において、オレフィン−アクリル酸系共重合体塩の代わりに、スチレン−アクリル系樹脂エマルジョン（商品名：ジョンクリル５３７Ｊ、酸価：４０、Ｔｇ：４９℃、固形分濃度４６％、ＢＡＳＦジャパン株式会社製）１３部を用いた以外は、実施例１と同様にして感熱記録体を得た。
【００７６】
比較例４
実施例１の感熱記録層用塗液の調製において、スチレン−ブタジエン系ラテックスの代わりに、スチレン−アクリル系樹脂エマルジョン（商品名：ジョンクリル５３７Ｊ、酸価：４０、Ｔｇ：４９℃、固形分濃度４６％、ＢＡＳＦジャパン株式会社製）４２部を用いた以外は、実施例１と同様にして感熱記録体を得た。
【００７７】
かくして得られた感熱記録体について以下の評価を行った。その結果を表１に示す。
【００７８】
(１）発色性
感熱記録評価機（商品名：ＴＨ−ＰＭＤ、大倉電機社製）を用いて、印加エネルギー０．３４ｍＪ／ドットにて各感熱記録体を印字し、記録部の光学濃度（記録濃度）をマクベス濃度計（商品名：ＲＤ−９１４型、マクベス社）のビジュアルモードで測定した。数値が大きい程、印字の濃度が濃く、発色性に優れていることを示しており、記録濃度１．２０以上であれば問題のないレベルであり、１．３０以上であれば極めて優れたレベルである。
【００７９】
（２）耐水性
１０ｃｍ×５ｃｍの感熱記録体の保護層面上に水を一滴（約３０μｌ）垂らし、その上に指で保護層面を擦り、擦った回数と目視により下記の基準で評価した。
◎：３０回でも感熱記録層が全く溶け出さない。
○：３０回で僅かに感熱記録層が溶け出すが、実用上の問題はない。
×：２０回で感熱記録層が溶け出し、実用上、問題である。
【００８０】
（３）耐水ブロッキング性
感熱記録体の保護層面上に水を一滴（約３０μｌ）垂らし、その上に別の一枚の感熱記録体の保護層面を重ねて置き、更に直径５ｃｍの円柱の真鍮製錘（９．８Ｎ）を載せ、３日後に錘を外し、保護層面同士を剥離させて、下記の基準で評価した。
◎：殆ど抵抗無く剥離する。
○：やや抵抗があるものの感熱記録層の剥離はなく、実用上の問題はない。
×：一部の感熱記録層が剥離し、実用上、問題である。
【００８１】
（４）密着性
保護層上に粘着セロハンテープを１００ｇ／ｃｍ２の圧力で貼り付け、３０ｍ／分の速度で剥がし、感熱記録層の支持体からの剥がれの程度を目視により下記の基準で評価した。
◎：感熱記録層が剥がれない。
○：感熱記録層が少し剥がれる。
△：感熱記録層が大部分剥がれる。
×：感熱記録層が完全に剥がれる。
【００８２】
【表１】
0005861548.tif 000004
【産業上の利用可能性】
【００８３】
本発明の感熱記録体は、記録部及び地肌部の耐水性、耐水ブロッキング性に優れ、且つ支持体と感熱記録層との密着性、発色性及び記録画質に優れているので、ファクシミリや自動券売機、科学計測機の記録用媒体としてだけでなく、ＰＯＳラベル、ＣＡＤ、ＣＲＴ医療画像用等の各種プリンター、プロッターの出力媒体、食品用ラベル、医療用ラベルや、医療画像用等の各種プリンターの出力媒体としても適用できる。